(57)【特許請求の範囲】
【請求項１】
熱可塑性ポリマと、セルロース繊維および無機物を含む乾燥脱インクスラッジとを含む天然繊維プラスチック複合製品であって、
３０〜６５％（ｗ／ｗ）の範囲の量の乾燥脱インクスラッジを発泡性熱可塑性ポリマ中に含み、当該乾燥脱インクスラッジは、１０〜３０％（ｗ／ｗ）の範囲のセルロース繊維と、５５〜７５％（ｗ／ｗ）の範囲の無機物とを含んでなる、発泡成形体としての天然繊維プラスチック複合製品。
【請求項２】
前記熱可塑性ポリマは、ポリオレフィンを含むことを特徴とする請求項１に記載の天然繊維プラスチック複合製品。
【請求項３】
前記ポリオレフィンは、ポリプロピレンまたはポリエチレンを含むことを特徴とする請求項２に記載の天然繊維プラスチック複合製品。
【請求項４】
前記熱可塑性ポリマは、少なくとも２００℃の融点を有することを特徴とする請求項１に記載の天然繊維プラスチック複合製品。
【請求項５】
前記熱可塑性ポリマは、少なくとも２２０℃の融点を有することを特徴とする請求項１に記載の天然繊維プラスチック複合製品。
【請求項６】
前記熱可塑性ポリマは、ポリスチレン、ポリアミド、ポリテトラフルオライド、ポリエチレンテレフタレートおよびポリカーボネートから選択される熱可塑性ポリマを含むことを特徴とする請求項１、４または５に記載の天然繊維プラスチック複合製品。
【請求項７】
天然繊維プラスチック複合製品を製造するための方法において、
−  熱可塑性ポリマと、セルロース繊維および無機物を含む脱インクスラッジとを提供することと、
−  該材料を混合することと、
−  該混合物を前記熱可塑性ポリマの融点以上に加熱することと、
−  該混合物を発泡させることと、
−  該混合物を複合製品に成形することと、
を含み、
前記天然繊維プラスチック複合製品は、３０〜６５％（ｗ／ｗ）の範囲の量の乾燥脱インクスラッジを発泡性熱可塑性ポリマ中に含み、当該乾燥脱インクスラッジは、１０〜３０％（ｗ／ｗ）の範囲のセルロース繊維と、５５〜７５％（ｗ／ｗ）の範囲の無機物とを含むことを特徴とする方法。
【請求項８】
前記熱可塑性ポリマは、ポリオレフィンを含むことを特徴とする請求項７に記載の方法。
【請求項９】
前記ポリオレフィンは、ポリエチレンまたはポリプロピレンを含むことを特徴とする請求項８に記載の方法。
【請求項１０】
前記熱可塑性ポリマは、少なくとも２００℃の融点を有することを特徴とする請求項７に記載の方法。
【請求項１１】
前記熱可塑性ポリマは、少なくとも２２０℃の融点を有することを特徴とする請求項７に記載の方法。
【請求項１２】
前記混合物は、２００〜３６０℃の範囲にまで加熱されることを特徴とする請求項７〜１１のいずれか１項に記載の方法。
【請求項１３】
前記混合物は、２２０〜３６０℃の範囲にまで加熱されることを特徴とする請求項７〜１１のいずれか１項に記載の方法。
【請求項１４】
前記熱可塑性ポリマは、ポリスチレン、ポリアミド、ポリテトラフルオライド、ポリエチレンテレフタレートおよびポリカーボネートから選択される熱可塑性ポリマを含むことを特徴とする請求項７〜１３のいずれか１項に記載の方法。
【請求項１５】
請求項１〜６のいずれか１項に記載の天然繊維プラスチック複合製品を含む複合製品において、建築要素、手すりまたはフェンス、カバーストリップ、遮音材、柱、枠、板またはパネル、家具または家具の一部から選択されることを特徴とする複合製品。
【発明の詳細な説明】
【技術分野】
【０００１】
本発明は、天然繊維プラスチック複合材料、それを含む製品、ならびに、かかる複合材料および製品を作製するための方法に関する。特に、本発明は、充填剤および／または強化材料として、脱インクスラッジを含む天然繊維プラスチック複合材料に関する。
【背景技術】
【０００２】
天然繊維プラスチック複合製品は、典型的には、有機繊維材料であって、通常、のこぎり屑のような木材に由来する有機繊維材料と、少なくとも１種のプラスチックポリマとを含む。複合製品は、たとえば、家具、デッキ床、フェンス、窓枠および戸枠などのために使用可能である。
【発明の概要】
【０００３】
脱インクスラッジは、天然繊維プラスチック複合製品における充填剤として、および／または強化材料として使用可能であることが見いだされた。脱インクスラッジは、脱インクプロセスにおける側留として形成され、典型的には、無機充填剤、繊維およびインクを含む。今のところ側留は、埋立て材料または焼却灰として使用されている。乾燥スラッジの典型的成分は、およそ２０％（ｗ／ｗ）のセルロース繊維、および、主として炭酸カルシウムである、およそ７０％の無機物を含む。インクの量はわずかではあるが、最終製品の外観に影響を及ぼし、複合製品におけるスラッジの用途の決定において非常に厄介であるので重要である。
【０００４】
一実施形態は、熱可塑性ポリマと、セルロース繊維および無機物を含む乾燥脱インクスラッジとを含んでなる、発泡成形体としての天然繊維プラスチック複合製品を提供する。
【０００５】
一実施形態は、脱インクスラッジを含む天然繊維プラスチック複合材料を作製するための方法を提供する。
【０００６】
一実施形態は、脱インクスラッジを含む天然繊維プラスチック複合材料を含んでなる複合製品を提供する。
【０００７】
一実施形態は、第１の層と第２の層とを含んでなり、前記第１の層が前記製品の表面の少なくとも一部を形成する、天然繊維プラスチック複合製品を提供し、その天然繊維プラスチック複合製品において、
−  前記第１の層は、熱可塑性ポリマとセルロースベースの粒子とを含み、
−  前記第２の層は、熱可塑性ポリマと、セルロース繊維および無機物を含む脱インクスラッジとを含む。
【０００８】
一実施形態は、天然繊維プラスチック複合製品を製造するための方法を提供し、その方法は
−  前記製品の第１の層であって、熱可塑性ポリマ材料とセルロースベースの粒子とを含み、前記製品の表面の少なくとも一部を形成する第１の層を形成することと、
−  熱可塑性ポリマとセルロース繊維および無機物を含む脱インクスラッジとを含む混合物から、前記製品の第２の層を形成することとを含む。
【０００９】
これら主たる実施形態は、独立請求項において特徴づけられている。他の多様な実施形態については従属請求項に開示されている。従属請求項に言及された特徴は、別段の明示的記載がない限り、相互に自由に組み合わせ可能である。
【００１０】
市販の充填剤を、一般的には廃棄物と考えられている材料で代替させようとする場合、環境負荷に対する影響がもたらされる。
【００１１】
一態様において、埋立地における廃棄物の量は、上記の廃棄物がどこで利用されても、減少する。さらにまた、廃棄物を燃焼させる必要性も低下し、したがって、温室効果ガスがあまり放出されなくなる。さらにまた、比較的多量の脱インクスラッジが複合材料中に組み込まれることもあり得る。
【００１２】
他の態様において、滑石または炭酸カルシウムのような未使用の充填材料の量は少なくされ、再生不能天然資源が、比較的少量使用される。たとえば、採掘、および未使用充填材料の粉砕などの再処理は、多大のエネルギと資源を消費する。側留に要する総費用は、おおよそ１８００万ユーロと見積もられるので、節約見込み額は莫大である。これらの側留を、充填材料、強化材料などの新しい製品に変換可能であるならば、経済的価値は一層高くなる。
【００１３】
複合材料中の未使用充填材料および／または強化繊維を、一般に繊維成分が比較的低い、脱インクスラッジで置き換える場合に、複合製品の製造プロセスにおいては、高い温度を利用するかもしれない。このことは、充填材料および強化材料を損傷させることなく、比較的高い融点を有する熱可塑性ポリマの利用を可能にするという効果をもたらす。これは、たとえば、産業用プラスチックとして利用し得る、またはポリアミドガラス繊維のために利用し得る、耐熱複合材料の作製を可能にする。
【００１４】
再生スラッジを含むポリマを形成する場合、比較的充填材料成分が高いとき、溶融強度が高い製品が得られる。このことは、一般に難度の高いことであって、たとえば、剛性と寸法安定性とが改善され、かつ重さとコストとが低減された高品質の製品が得られるという効果がもたらされる。
【００１５】
得られた、溶融強度の高い複合材料は、たとえば、薄層または薄壁の製品において利用可能であるところの、持続性を有し均質な製品の製造を可能にする。
【００１６】
脱インクスラッジを含む、複合材料が、少なくとも２層を有する複合製品において使用される場合には、再生されたインク含有材料の不快な外観を、別の、しかしながらスラッジ含有複合材料と互換性を有する複合材料層で覆うことが可能である。これによって、表面の外観が満足のできる製品であって、発泡された場合に軽量で持続性のある製品において、インク含有材料を多量に使用できるという効果が得られる。スラッジ含有複合材料は、強化特性を付与するものであって、２つの異なる複合材料層間における良好な付着を可能にする方法において作製することが可能である。
【００１７】
さらに詳しくは、本発明は、熱可塑性ポリマと、セルロース繊維および無機物を含む乾燥脱インクスラッジとを含んでなる、発泡成形体としての天然繊維プラスチック複合製品である。
【００１８】
本発明において、前記熱可塑性ポリマは、ポリオレフィン、たとえばポリプロピレンまたはポリエチレンを含むことを特徴とする。
【００１９】
本発明において、前記熱可塑性ポリマは、少なくとも２００℃、たとえば少なくとも２２０℃の融点を有することを特徴とする。
本発明において、前記熱可塑性ポリマは、ポリスチレン、ポリアミド、ポリテトラフルオライド、ポリエチレンテレフタレートおよびポリカーボネートから選択される熱可塑性ポリマを含むことを特徴とする。
【００２０】
本発明において、前記スラッジは、１０〜３０％（ｗ／ｗ）の範囲のセルロース繊維と、５５〜７５％（ｗ／ｗ）の範囲の無機物とを含むことを特徴とする。
【００２１】
本発明において、複合材料は、１０〜７０％の範囲の量の熱可塑性ポリマと、３０〜９０％（ｗ／ｗ）の範囲の乾燥脱インクスラッジとを含むことを特徴とする。
【００２２】
本発明は、第１の層と第２の層とを含んでなり、前記第１の層が前記製品の表面の少なくとも一部を形成する、天然繊維プラスチック複合製品において、
−  前記第１の層は、熱可塑性ポリマとセルロースベースの粒子とを含み、
−  前記第２の層は、上述の発泡された前記天然繊維プラスチック複合製品を含むことを特徴とする天然繊維プラスチック複合製品である。
【００２３】
本発明は、天然繊維プラスチック複合製品を製造するための方法において、
−  熱可塑性ポリマと、セルロース繊維および無機物を含む脱インクスラッジとを提供することと、
−  該材料を混合することと、
−  該混合物を前記熱可塑性ポリマの融点以上に加熱することと、
−  該混合物を発泡させることと、
−  該混合物を複合製品に成形することと、
を含むことを特徴とする方法である。
【００２４】
本発明において、前記熱可塑性ポリマは、ポリオレフィン、たとえばポリエチレンまたはポリプロピレンを含むことを特徴とする。
【００２５】
本発明において、前記熱可塑性ポリマは、少なくとも２００℃、たとえば少なくとも２２０℃の融点を有することを特徴とする。
【００２６】
本発明において、前記混合物は、２００〜３６０℃の範囲、たとえば２２０〜３６０℃の範囲にまで加熱されることを特徴とする。
【００２７】
本発明において、前記熱可塑性ポリマは、ポリスチレン、ポリアミド、ポリテトラフルオライド、ポリエチレンテレフタレートおよびポリカーボネートから選択される熱可塑性ポリマを含むことを特徴とする。
【００２８】
本発明は、上述の天然繊維プラスチック複合製品を含む複合製品において、デッキボードまたはファサードパネルなどの建築要素、手すりまたはフェンス、カバーストリップ、遮音材、柱、棚用枠などの枠、板またはパネル、家具または家具の一部から選択されることを特徴とする複合製品である。
【図面の簡単な説明】
【００２９】
【図１ａ】２層の製品の例を示している。
【図１ｂ】２層の製品の例を示している。
【図１ｃ】２層の製品の例を示している。
【図１ｄ】２層の製品の例を示している。
【図１ｅ】２層の製品の例を示している。
【図２】一実施形態に従った構成の一例を示している。
【図３】一実施形態に従った方法の一例を縮小された概略図において示している。
【図４】得られた製品の引張強さおよび曲げ強さを示している。
【図５】得られた製品の衝撃強さを示している。
【図６】製品の一例を示している。
【発明を実施するための形態】
【００３０】
本詳細説明に開示された百分率値は、別段の記載がない限り、乾燥重量の重量パーセントをいう。一実施形態は、少なくとも１種の熱可塑性ポリマと、有機繊維と無機物充填剤とを含む、天然繊維プラスチック複合製品を提供し、該複合製品は、脱インクスラッジを含み、該脱インクスラッジは、セルロース繊維などの有機繊維と、無機物とを含む。有機繊維と無機充填剤とは、少なくとも部分的に脱インクスラッジに由来する。脱インクスラッジは、有機繊維と無機充填剤を含有する材料の少なくとも５０％（ｗ／ｗ）、または少なくとも６０％（ｗ／ｗ）、または少なくとも７０％（ｗ／ｗ）、または少なくとも８０％（ｗ／ｗ）、または少なくとも９０％（ｗ／ｗ）、または少なくとも９５％（ｗ／ｗ）を与え得る。一実施形態において、有機繊維および無機充填剤のすべてが、または少なくとも９９％（ｗ／ｗ）が、脱インクスラッジに由来する。しかしながら、いくつかの場合には、セルロース繊維などの追加の有機繊維を、複合製品の強度を上げるために、たとえば、繊維の量の３０〜５０％（ｗ／ｗ）の範囲の量を追加してもよい。一実施形態においては、他の再生材料が、たとえば、再生プラスチック、接着剤、シリコーンなどを含む材料が、充填剤および／または強化材料として添加される。かかる材料は、たとえば、紙およびプラスチック積層体に由来するものであってよい。これらの材料は、複合製品においては、充填剤および／または強化材料の約１０〜９０％（ｗ／ｗ）を構成してもよく、たとえば、通常の複合材料においては、５０〜９０％、発泡複合材料においては１０〜２０％を構成してもよい。
【００３１】
脱インクは、脱インクされたパルプを作るために、再生紙の紙繊維から印刷インクを取除く、工業的工程である。使い残しの、未使用材料、主として、インクや、プラスチック、充填剤、短繊維などがスラッジと呼ばれる。生成されるスラッジは、大きく２つのタイプである、高灰分スラッジ（＞３０％  乾燥重量）と低灰分スラッジ（＜３０％  乾燥重量）とに分類されると考えられる。高灰分スラッジとは、パルプ工場から生じる化学凝集スラッジ、再生繊維からの紙の生産によって発生する一次スラッジ、およびパルプ工場から発生する脱インクスラッジである。低灰分スラッジとは、パルプ工場または製紙工場から発生する、一次スラッジ、二次スラッジ、または生物スラッジが代表的である。
【００３２】
複合製品を作製するための出発材料は、一般に、古紙処理、および／または製紙工場、および／または廃水処理工場からの廃棄物を含むスラッジから形成される。このスラッジは、少なくとも１つの乾燥工程における乾燥によって処理される。このスラッジは、古紙処理、および／または製紙工場、および／または廃水処理工場からのスラッジ、廃棄物、および残留物など含む。一実施形態において、スラッジは、少なくとも、古紙処理からのスラッジ、廃棄物、および残留物などの廃棄物、たとえばＲＣＦスラッジを含む。一実施形態において、スラッジは、主として、古紙処理スラッジなどの、古紙処理からの廃棄物、たとえば、ＲＣＦスラッジなどの、脱インクプロセスからの廃棄物を含む。さらにまた、スラッジは、製紙工場からのスラッジ、廃棄物、および残留物などの廃棄物を含む。典型的には、これらの製紙工場からの廃棄物は、生物スラッジを含まない。さらにまた、スラッジは、廃水処理工場からの、スラッジなどの廃棄物、たとえば一次スラッジおよび／または生物スラッジなどを含み得る。さらにまた、スラッジは、製紙工程から出るスラッジ、廃棄物および残留物などの廃棄物を含み得る。さらにまた、スラッジは、他の工程から出る、スラッジおよび廃棄物も含み得る。これに関連して、ＲＣＦスラッジとは、ＲＣＦの廃棄物のいかなるものをも意味しており、たとえば、脱インク廃棄物、または、ＲＣＦ工程から出る、すなわち古紙が処理される、再循環または再生繊維工場から出る、異なるＲＣＦ廃棄物のあらゆる組み合わせを意味する。スラッジは、紙の被覆に使用される無機物、ならびに、充填剤および印刷インク、ならびに、繊維、微粒子、および、のり、ラテックス、接着剤などの粘着物質、ならびに他の無機成分、ならびに／または少量の他の成分、好ましくは、他の廃棄物を含み得る。一実施例において、スラッジは、５０〜９０％（ｗ／ｗ）、たとえば６０〜８０％（ｗ／ｗ）の無機成分を含む。一実施例において、スラッジは、９０％（ｗ／ｗ）以下の、たとえば８５％（ｗ／ｗ）以下の無機成分を含む。一実施例において、スラッジは、５５％（ｗ／ｗ）より多くの、たとえば６０％（ｗ／ｗ）より多くの無機成分を含む。スラッジは、乾燥固体含有量が、約５０〜７０％であり得る、高固体スラッジであってもよい。スラッジは、使用する前に、高固体スラッジを形成するために脱水してもよい。一実施例においては、スラッジは、重力テーブル、ディスクフィルタ、および／またはねじプレスなどによって、脱水の時に処理してもよい。
【００３３】
一実施例において、スラッジは、古紙処理から出る５０〜１００％（ｗ／ｗ）の廃棄物を含む。一実施例において、スラッジは、古紙処理から出る８０〜１００％（ｗ／ｗ）の廃棄物を含む。一実施例において、スラッジは、古紙処理から出る８０％（ｗ／ｗ）より多い、好ましくは９０％（ｗ／ｗ）より多い廃棄物を含む。一実施例において、スラッジは、８０％（ｗ／ｗ）より多いＲＣＦスラッジを含む。一実施例において、スラッジは、９０％（ｗ／ｗ）より多いＲＣＦスラッジを含む。一実施例において、スラッジは、８０〜１００％（ｗ／ｗ）のＲＣＦスラッジを含む。一実施例において、スラッジは、製紙工場から出る５０％（ｗ／ｗ）以下の、または４０％（ｗ／ｗ）以下の、または３０％（ｗ／ｗ）以下の、または２０％（ｗ／ｗ）以下の廃棄物を含む。一実施例において、スラッジは、製紙工場から出る１０％（ｗ／ｗ）以下の廃棄物を含む。一実施例において、スラッジは、廃水処理工場から出る、５０％（ｗ／ｗ）以下の、または４０％（ｗ／ｗ）以下の、または３０％（ｗ／ｗ）以下の、または２０％（ｗ／ｗ）以下の廃棄物を含む。一実施例において、スラッジは、廃水処理工場から出る１０％（ｗ／ｗ）以下の廃棄物を含む。一実施例において、スラッジは、５０％（ｗ／ｗ）以下の、または４０％（ｗ／ｗ）以下の、または３０％（ｗ／ｗ）以下の、製紙工場からの廃棄物と、廃水処理工場からのスラッジとを含む。一実施例において、スラッジは、２０％（ｗ／ｗ）以下の、製紙工場からの廃棄物と、廃水処理工場からのスラッジとを含む。一実施例において、スラッジは、製紙工場から出る５０〜１００％（ｗ／ｗ）の廃棄物を含む。一実施例において、スラッジは、廃水処理工場から出る、５０％（ｗ／ｗ）以下の廃棄物を含む。
【００３４】
乾燥は、１または複数の乾燥工程において行われる。一実施例において、乾燥は、１つの工程で行われる。一実施例において、乾燥は少なくとも２つの工程において行われる。好ましくは、乾燥後、乾燥スラッジの水分量は、１５％以下、または１０％以下、または５％以下、または４％以下、または３％以下、または２％以下、または１％以下である。
【００３５】
乾燥は、間接式乾燥機、直接式スラッジ乾燥機、パドル式乾燥機、気流乾燥機、流動層乾燥機、サイクロン乾燥機、エア式乾燥機、エア式研磨機、回転式ミル、遠心ミル、乱気流ミル、乱気流乾燥機、他の適切な乾燥機、他の適切なミル、およびそれらの組み合わせの群から選択される乾燥装置によって行うことが可能である。乾燥は、粒子を互いに分離することが可能であるようなエア式乾燥機、エア式研磨機によって行うことが可能である。一実施例においては、乾燥は回転式ミルによって行われる。乾燥が回転式ミルによって行われる場合には、熱による乾燥および機械的乾燥を同時に行ってもよく、これによって、確実に、乾燥の間、材料を繊維に分解して乾燥させることができる。次にさらなる繊維分解工程は不要である。他の乾燥装置も使用可能である。一実施例において、乾燥装置は、研磨機としての役目を果たすことも可能である。一実施例において、繊維への分解は、乾燥と同時に行われる。一実施例において、乾燥には低温を利用してもよい。一実施例において、スラッジは２５〜１７０℃の間の温度で乾燥され、好ましくは、２５〜１００℃の間、または１００〜１７０℃の間、より好ましくは、２５〜６０℃の間、または５０〜１００℃の間、または１００〜１６０℃の間の温度で乾燥される。温度は、有機成分が損傷を受けないように選択することが重要である。さらにまた、残留熱、たとえばミルからの残留熱を、本発明の工程において利用してもよい。
【００３６】
一実施例において、発明の方法は、スラッジを乾燥した後、スラッジ塊を分離または分解するための工程をさらに含む。スラッジ塊の分解は、それ自体が知られた分解装置または粉砕装置によって行うことが可能である。
【００３７】
一実施例において、スラッジは、乾燥に関連させて粉砕される。一実施例において、スラッジ塊は、乾燥中に破砕され、その後の分離粉砕工程は不要である。一実施例において、発明に従った方法は、乾燥の前にスラッジを粉砕する前処理工程を含む。粉砕は、それ自体が知られた粉砕装置によって行うことが可能である。
【００３８】
複合製品に使用される脱インクスラッジは、一般に、輸送および／または使用の前に乾燥される。乾燥されたスラッジの水または水分は、０．１〜１０％（ｗ／ｗ）の範囲、たとえば、０．１〜１％（ｗ／ｗ）の範囲であればよい。スラッジは２５〜４５％（ｗ／ｗ）の範囲で有機材料を含んでいてもよく、５５〜７５％（ｗ／ｗ）の範囲で無機物を含んでもよく、通常は、（一般には、全成分の５０〜６０％（ｗ／ｗ）の範囲で）炭酸カルシウムを含む。他の無機物はカオリン、滑石を含む。有機材料は、主としてセルロース繊維などの有機繊維、接着剤、ラテックス、でんぷん、および樹脂、脂肪酸および樹脂酸などの他の抽出樹木成分を含む。いくつかの実施例において、スラッジは約１７〜１９％のセルロース繊維を含む。粘着剤（接着剤、ラテックス、でんぷんなど）の量は、たとえば、約１１〜１３％の範囲内であればよく、抽出物の量は約０．５％であればよい。一実施形態において、スラッジは、１０〜３０％（ｗ／ｗ）の範囲内のセルロース繊維を含み、たとえば、１５〜２５％（ｗ／ｗ）の範囲内の、たとえば１７〜２３％（ｗ／ｗ）の範囲内のセルロース繊維を含む。一実施形態において、スラッジは、５５〜７５％（ｗ／ｗ）の範囲内の無機物を含み、たとえば、６５〜７５％（ｗ／ｗ）の範囲内の、たとえば６７〜７３％（ｗ／ｗ）の範囲内の無機物を含む。一実施形態において、スラッジは、１０〜３０％（ｗ／ｗ）の範囲内のセルロース繊維と、５５〜７５％（ｗ／ｗ）の範囲内の無機物とを含む。一実施形態において、スラッジは、１５〜２５％（ｗ／ｗ）の範囲内のセルロース繊維を含み、６５〜７５％（ｗ／ｗ）の範囲内の無機物を含む。他の言い方をすれば、有機物として（たとえばおよそ３０％）、および無機物として（たとえばおよそ７０％）、成分を定義してもよい。スラッジの全成分１００％は、ごく少量のインク、およびその他の物質、たとえば、他の有機材料も含む。
【００３９】
インク成分は、たとえば、スラッジの全乾燥成分の０．０１〜１％（ｗ／ｗ）の範囲内であればよい。有機繊維は、多くはセルロース繊維であり、したがって、繊維のセルロース成分は、８０〜１００％、たとえば９０〜１００％、たとえば９５〜１００％の範囲内であればよい。一実施例において、有機繊維は、実質的にセルロース繊維からなり、たとえばおよそ９９％、または１００％のセルロース繊維から成り、または９９〜１００％のセルロース繊維から成る。
【００４０】
一般に、本複合材料は５〜９０％の範囲の量の乾燥スラッジを含んでもよい。一実施形態において、複合材料は、３０〜８０％（ｗ／ｗ）の範囲の量の乾燥脱インクスラッジを含む。一実施形態において、複合材料は、３０〜８０％（ｗ／ｗ）の範囲の量の乾燥脱インクスラッジを含む。一実施形態において、複合材料は、５５〜６５％（ｗ／ｗ）の範囲の量の乾燥脱インクスラッジを含む。一実施形態において、複合材料は、２０〜７０％（ｗ／ｗ）の範囲の量の熱可塑性ポリマと、３０〜８０％（ｗ／ｗ）の範囲の量の乾燥脱インクスラッジとを含む。一実施形態において、複合材料は、３０〜４５％（ｗ／ｗ）の範囲の量の熱可塑性ポリマと、５５〜７０％（ｗ／ｗ）の範囲の量の乾燥脱インクスラッジとを含む。複合材料の乾燥重量中の脱インクスラッジの全量の例は、およそ３０％、４０％、５０％、６０％、７０％、８０％、および９０％（ｗ／ｗ）を含む。
【００４１】
複合材料は、少なくとも１種の熱可塑性ポリマまたは熱可塑性プラスチックを含む。熱可塑性プラスチックは、特定の温度を超えると曲げやすく、成形可能になり、冷却すると固体状態に戻るプラスチックである。熱可塑性ポリマの例は、ポリ（メチルメタクリレート）、ポリアミド（ナイロン）、ポリエチレン、ポリプロピレン、ポリスチレン、ポリ塩化ビニル、ポリテトラフルオライド（テフロン）、ポリエチレンテレフタレート、およびそれらの混合物を含む。
【００４２】
熱可塑性ポリマは、熱可塑性ポリオレフィンとしてもよく、またはその混合物、または、ポリオレフィンと別の熱可塑性ポリマとの混合物、または熱可塑性ポリマから派生したポリマとしてもよい。熱可塑性ポリオレフィンの例は、ポリエチレン、ポリプロピレン、ポリメチルペンテン、およびポリブテン−１を含む。一実施形態において、熱可塑性ポリマは、ポリプロピレン（ＰＰ）またはポリエチレン（ＰＥ）などのポリオレフィンを含む、またはかかるポリオレフィンからなる。一実施形態において熱可塑性ポリマは、ポリエチレンまたはポリプロピレンなどのポリオレフィンを含む。一実施形態において、熱可塑性ポリマは、ポリオレフィンである。
【００４３】
一実施例において、熱可塑性ポリマは、２００℃以上の融点を有する。かかる場合、熱可塑性ポリマは、たとえば、ポリアミド、ポリエチレンテレフタレート（ＰＥＴ）およびポリカーボネートから選択可能である。いくつかのポリエチレンはかかる高い融点を有し得る。
【００４４】
ポリプロピレンは、およそ−２０℃のガラス遷移温度を有する熱可塑性ポリマ（アタクチックポリプロピレン）、またはおよそ０℃のガラス遷移温度を有する熱可塑性ポリマ（イソタクチックポリプロピレン）である。適切なポリプロピレン、またはポリプロピレンから派生したポリマの例は、ＰＰ−ホモポリマ、ランダムＰＰコポリマ、ＰＰブロックコポリマ、ＰＰターポリマ、ＰＰエラストマ、およびＰＰプラストマを含む。
【００４５】
ポリエチレンは、密度および分枝に基づいていくつかの異なる種類に分類される熱可塑性ポリマである。かかる種類には、ポリエチレン超高分子量ポリエチレン（ＵＨＭＷＰＥ）、超低分子量ポリエチレン（ＵＬＭＷＰＥまたはＰＥ−ＷＡＸ）、高分子量ポリエチレン（ＨＭＷＰＥ）、高分子量ポリエチレン（ＨＤＰＥ）、高密度架橋ポリエチレン（ＨＤＸＬＰＥ）、架橋ポリエチレン（ＰＥＸまたはＸＬＰＥ）、中密度ポリエチレン（ＭＤＰＥ）、直鎖状低密度ポリエチレン（ＬＬＤＰＥ）、低密度ポリエチレン（ＬＤＰＥ）、超低密度ポリエチレン（ＶＬＤＰＥ）、および塩素化ポリエチレン（ＣＰＥ）が含まれる。その融点およびガラス遷移温度は、ポリエチレンのタイプに依存して異なる。中密度ポリエチレンおよび高密度ポリエチレンの場合、融点は、典型的には、１２０〜１８０℃の範囲であり、平均的な低密度ポリエチレンの場合、１０５〜１１５℃の範囲である。ＬＤＰＥのガラス遷移温度は．およそ−１２５℃である。
【００４６】
ポリ塩化ビニル（ＰＶＣ）は、モノマ塩化ビニルの重合によって生成されるポリマである。未加工のＰＶＣの熱安定性は非常に悪く、したがって、製品の特性を確保するためには、加工中に熱安定剤を加えることが必要である。温度が１４０℃に達すると、ＰＶＣは分解を開始し、また、１６０℃あたりは融点である。
【００４７】
一実施形態において、天然繊維プラスチック複合製品は、１０〜８０％（ｗ／ｗ）（乾燥重量）のプラスチックポリマ、好ましくは熱可塑性ポリマを含む。一実施形態において、天然繊維プラスチック複合製品は、２０〜８０％（ｗ／ｗ）（乾燥重量）のプラスチックポリマ、好ましくは熱可塑性ポリマを含む。一実施形態において、熱可塑性ポリマの全量は、複合材料の乾燥重量の１０〜６０％の範囲内である。一実施形態において、熱可塑性ポリマの全量は、複合材料の乾燥重量の１０〜５０％の範囲内である。一実施形態において、熱可塑性ポリマの全量は、複合材料の乾燥重量の１０〜４０％の範囲内である。一実施形態において、熱可塑性ポリマの全量は、複合材料の乾燥重量の１０〜３０％の範囲内である。複合材料の乾燥重量における熱可塑性ポリマの全量の例は、およそ１０％、２０％、３０％、４０％、５０％、６０％、７０％および８０％（ｗ／ｗ）を含む。
【００４８】
一実施形態において、複合材料は、１０〜７０％の範囲の量の熱可塑性ポリマと３０〜９０％（ｗ／ｗ）の範囲内の乾燥脱インクスラッジとを含む。一実施形態において、複合材料は、２０〜７０％の範囲の量の熱可塑性ポリマと３０〜８０％（ｗ／ｗ）の範囲内の乾燥脱インクスラッジとを含む。一実施形態において、複合材料は、３０〜７０％の範囲の量の熱可塑性ポリマと３０〜７０％（ｗ／ｗ）の範囲内の乾燥脱インクスラッジとを含む。
【００４９】
一実施形態において、熱可塑性ポリマは、ポリオレフィンを含む。一実施形態において、ポリオレフィンの全量は、複合材料において使用される熱可塑性ポリマの、少なくとも６０％（ｗ／ｗ）または少なくとも７０％（ｗ／ｗ）、より好ましくは少なくとも７５％（ｗ／ｗ）または少なくとも８０％（ｗ／ｗ）、最も好ましくは少なくとも８５％（ｗ／ｗ）または少なくとも９０％（ｗ／ｗ）である。
【００５０】
複合材料は、未使用のおよび／または再利用された熱可塑性ポリマを含んでもよい。一実施形態において、複合材料中の熱可塑性ポリマの少なくとも５０％（ｗ／ｗ）、または少なくとも６０％（ｗ／ｗ）が再利用されている。また、再利用された熱可塑性ポリマだけを用いることも可能である。一実施例において、複合材料は、少なくとも１種の再利用された熱可塑性ポリマを含み、より好ましくは、複合材料は、少なくとも２種の再利用された熱可塑性ポリマを含む。一実施例において再利用された熱可塑性ポリマは、ポリエチレン（ＰＥ）および／またはポリプロピレン（ＰＰ）および／またはポリ塩化ビニル（ＰＶＣ）および／またはポリエチレンテレフタレート（ＰＥＴ）を含む。
【００５１】
複合材料は、さらに無機充填剤を含んでもよい。無機充填剤は、カオリン粘土、重質炭酸カルシウム、沈降炭酸カルシウム、二酸化チタン、珪灰石、滑石、雲母、シリカ、またはそれらの混合物を含んでもよい。複合材料は、さらにまた、着色剤、紫外線安定剤、架橋剤、発泡剤、および潤滑剤などの添加物を含んでもよい。着色剤または染料を、スラッジ中に存在する印刷インクに由来する複合材料の暗色の補償のために使用可能であり、または黒色であっても使用可能である。有用な着色剤の例には、黒色および白色が含まれ、これらは、製品をより満足度の高い色にするために使用可能である。しかしながら、着色剤は通常、印刷インクの所望しない色をすべて隠すことができるわけではない。一実施例において、複合材料は、架橋剤を含む。複合製品中の架橋剤の含有量は、１〜３％（ｗ／ｗ）の範囲内とすることが可能である。架橋剤は、たとえば、無水マレイン酸官能基化ＨＤＰＥ（高密度ポリエチレン）、無水マレイン酸官能基化ＬＤＰＥ（低密度ポリエチレン）、無水マレイン酸変性ポリエチレン（ＭＡＨＰＥ）、無水マレイン酸官能基化ＥＰ（エチレン−プロピレン）共重合体、アクリル酸官能基化ＰＰ（ポリプロピレン）、ＨＤＰＥ、ＬＤＰＥ、ＬＬＤＰＥ（直鎖状低密度ポリエチレン）およびＥＰ共重合体、スチレン／無水マレイン酸共重合体、ビニルトリアルコキシシラン、またはそれらの組み合わせを含んでもよい。
【００５２】
一実施形態は、天然繊維プラスチック複合製品を作製するための方法であって、熱可塑性ポリマを提供することと、セルロース繊維と無機物とを含むスラッジの脱インクを行うことと、これらの材料を混合することと、混合物を複合製品に成形することとを含む方法を提供する。熱可塑性ポリマは、顆粒状または粒子状で提供することが可能である。これは、顆粒状物質であって、その物質の粒子サイズが十分に小さく、それによってこの物質それ自身が、実質的に自由流動性を有する凝集体になる顆粒状物質の物理的状態について言及している。この用語は、紛体形状と同じくらい細かい物質の状態を含む。材料を混合した後、その混合物を所望の温度にまで加熱し、熱可塑性ポリマを融解し、所望の製品に成形可能な溶解物を成形する。成形は、たとえば複合材料を複合材品への成形を含む。複合製品を成形後、熱可塑性ポリマを硬化または冷却して最終製品を得ることが可能である。この処理は、バッチ処理でも連続処理でもよい。
【００５３】
一実施例において、天然繊維プラスチック複合製品を作製するための方法は、
−  熱可塑性ポリマと、
セルロース繊維および無機物を含むスラッジとを、
提供することと、
−  前記材料を混合することと、
−  前記混合物を熱可塑性ポリマの融点以上に加熱することと、
−  前記混合物を複合製品に成形することと、
を含む。一実施形態において、脱インクスラッジは乾燥されたものとして提供される。
【００５４】
熱可塑性ポリマの融解温度または融点は、たとえば、約１２０℃、約１３０℃、約１５０℃、約１５５℃、約１６０℃、約１７０℃、約１８０℃、約１９０℃、約２００℃、約２２０℃、約３００℃、または３２７℃が可能である。非常に高い融点の一例は、ポリアミド（ナイロン）の約１９０〜３５０℃、またはポリテトラフルオライド（テフロン）の約３２７℃である。「熱可塑性ポリマの融点以上」とは、熱可塑性ポリマが少なくとも部分的に融解して、加工が可能になる温度を意味しており、融解温度を含んでもよい。
【００５５】
一実施例において、天然繊維プラスチック複合製品を作製するための方法は、
−  熱可塑性ポリマと、セルロース繊維および無機物を含むスラッジとを、提供することと、
−  前記材料を混合することと、
−  前記混合物を加熱して、熱可塑性ポリマを少なくとも部分的に融解することと、
−  前記混合物を複合製品に成形することと、
を含む。
【００５６】
熱可塑性ポリマを融解するために使用される温度は、たとえば１２０〜３８０℃の範囲、たとえば１５０〜３６０℃、たとえば１８０〜３６０℃であればよい。一般的には、３８０℃までの温度が使用されるが、総体的にその温度は、３６０℃まで、３５０℃まで、３４０℃まで、３３０℃まで、または３００℃までであってよい。一実施形態において、温度は、２００〜３６０℃の範囲内である。一実施形態において、温度は、２００〜３４０℃である。一実施形態において、温度は、２００〜３００℃である。一実施形態において、温度は、２２０〜３６０℃である。一実施形態において、温度は、２２０〜３４０℃である。一実施形態において、温度は、２２０〜３００℃である。一実施形態において、温度は、２４０〜３６０℃である。一実施形態において、温度は、２５０〜３６０℃である。２００℃を超える、または２１０℃を超える、または２２０℃を超える、または２３０℃を超える、または２４０℃を超えるような、高い温度を利用する場合には、ポリスチレン、ポリアミド、ポリテトラフルオライド、ポリエチレンテレフタレート（ＰＥＴ）、ポリ（メチルメタクリレート）、およびポリカーボネート（ＰＣ）を使用してもよい。これらの材料は、融点が高く、それゆえ得られた製品も高温に耐えるものである。１８０℃より低い、または１６０℃より低いような低い温度では、ポリオレフィンも使用可能である。ポリオレフィンについては、たとえば、１２０〜１９０℃の範囲または１２０〜１８０℃の範囲の温度が使用可能である。一実施例において、温度は１５０〜２００℃の範囲内にある。一実施形態において、温度は１５０〜２００℃の範囲内にある。一実施形態において、温度は、１８０〜２００℃の範囲内である。一実施形態において、温度は１８０〜２２０℃である。
【００５７】
一実施例において、熱可塑性ポリマは、少なくとも２００℃の融点を有し、たとえば、少なくとも２２０℃、または少なくとも２３０℃、または少なくとも２４０℃、または少なくとも２５０℃、または少なくとも２６０℃である。一実施形態において、熱可塑性ポリマは、ポリスチレン、ポリアミド、ポリテトラフルオライド、ポリエチレンテレフタレート（ＰＥＴ）およびポリカーボネートから選択される熱可塑性ポリマを含む。
【００５８】
一実施例において、天然繊維プラスチック複合製品を作製するための方法は、
−  ２００℃以上の融点を有する熱可塑性ポリマと、セルロース繊維および無機物を含むスラッジとを提供することと、
−  前記材料を混合することと、
−  前記混合物を２００〜２６０℃の範囲の温度にまで加熱することと、
−  前記混合物を複合製品に成形することと、
を含む。
【００５９】
一実施例において、天然繊維プラスチック複合製品を作製するための方法は、
−  ２２０℃以上の融点を有する熱可塑性ポリマと、セルロース繊維および無機物を含むスラッジとを提供することと、
−  前記材料を混合することと、
−  前記混合物を２００〜３６０℃の範囲の温度にまで加熱することと、
−  前記混合物を複合製品に成形することと、
を含む。
【００６０】
ポリアミドは、アミド結合によってつなげられた繰り返し単位を有する高分子である。繰り返し単位のタイプの数に従って、ポリアミドは、単独重合体または共重合体であってもよい。
【００６１】
ポリエチレンテレフタレート（ＰＥＴ）は、熱可塑性ポリマ樹脂であって、飲料、食品、および他の液体用の容器において、リサイクル可能な材料として使用可能である。グリコール変性ポリエチレンテレフタレート（ＰＥＴＧ）とは、ＰＥＴであって、シクロヘキサンジメタノールが、エチレングリコールの代わりに、ポリマ骨格に添加されたＰＥＴをいう。一般に、ＰＥＴは高温に耐えるものであり、その融点はおおよそ２５０〜２６０℃である。また、ＰＥＴは、１，４−（パラ−）に結合したテレフタレート単位のいくつかを交換するイソフタル酸で修飾してもよい。これは、ＰＥＴ鎖に角度を形成することになり、結晶化と干渉し、ポリマの融点を低下させる。
【００６２】
ポリカーボネートは、カーボネート基（−Ｏ−（Ｃ＝Ｏ）−Ｏ−）を含むポリマである。商業用として関心のあるポリカーボネートのほとんどが硬質モノマに由来する。日用品プラスチックと工業用プラスチックとの間の、温度抵抗、衝撃抵抗、および光学特性を含む有用な特徴のバランスが、ポリカーボネートを位置づける。ポリカーボネートは、持続性のある材料である。ポリカーボネートは高い衝撃抵抗を有するが、ひっかき抵抗性は低く、したがって、ポリカーボネートのメガネレンズ、およびポリカーボネートの車両用外装部品には、硬質のコーティングが施される。ポリカーボネートの特性は、ポリメチルメタクリレート（ＰＭＭＡ、アクリル）の特性に似ているが、ポリカーボネートは広い温度範囲にわたって強くて有用なものである。ポリカーボネートの融点は、おおよそ２３０〜２６０℃であればよい。
【００６３】
ポリ（メチルメタクリレート）（ＰＭＭＡ）は、軽量、または耐破砕性の、ガラス代替品としてしばしば利用される。これは、技術的にはガラスに分類されるものではないが、歴史的に、アクリルガラスと呼ばれてきている。化学的には、メチルメタクリレートの合成ポリマである。ＰＭＭＡの融点は、約１６０℃である。
【００６４】
ポリスチレン（ＰＳ）は、液体石油化学製品である、モノマスチレンから作られた合成芳香族ポリマである。ポリスチレンは、硬質ポリスチレンでも、発泡ポリスチレンでもよい。一般用のポリスチレンは、透明で、硬質、かつ脆弱である。また、単位重さあたりで、高額の樹脂ではない。ポリスチレンは、室温で固体（ガラス）状態であるが、ガラス転移温度である約１００℃以上に加熱されると流れだす。冷却するとまた硬くなる。この温度挙動が、押し出し成形のために、また、鋳型成形および真空成形のために利用される。なぜなら、これは精密な鋳型に流し込むことが可能であるからである。
【００６５】
一般に、熱可塑性ポリマを加熱した後、製品を冷却して材料を硬化させる。一般に、冷却は、製品の温度が、または少なくとも製品の表面が、２０〜６０℃の温度範囲の温度になる、または環境温度になるまで続けられる。この冷却は、１または複数の工程において行ってもよい。一実施例においては、たとえば約１５０〜１８０℃にて第１の冷却があり、約６０〜１４０℃の温度で第２の冷却がある。製品の構造に悪影響を及ぼし得る成形品における大きな温度変化を回避するために、１つの冷却温度ではなく、複数の冷却温度を用いてもよい。複合製品に、この段階で最終形状を与えてもよく、または、たとえば、シートまたはペレットの形状から、加圧成形または成型技術などの熱成形方法によってさらに処理を行ってもよい。
複合材料製品は、上述のように、非発泡成形品でもよく、または発泡成形品でもよい。
【００６６】
発泡複合製品
一実施形態において、複合製品、または複合材料は、発泡体のものである。より詳細には、一実施形態は、熱可塑性ポリマと、セルロース繊維および無機物を含む脱インクスラッジとを含んでなる、発泡成形体としての天然繊維プラスチック複合製品と提供する。
【００６７】
プラスチックの発泡は材料の節約になり、そして複合材料を軽量化するが、脆弱にする。また、発泡は精密な、すなわち寸法精度の高い製品の製造を可能にする。しかしながら、複合材料、たとえば、木材・プラスチック複合材料を発泡することは、融解強度が低く、泡の形成が制御できないので、問題がある。一般に、セルロース繊維などの繊維は、発泡を妨害する。
【００６８】
一般に、複合材料は、５〜８０％（ｗ／ｗ）の範囲の量の乾燥スラッジを含んでもよい。しかしながら、複合材料中に、ある量のスラッジ、たとえば、約６０％（ｗ／ｗ）の乾燥スラッジを用いた場合、よい融解強度が得られ、複合材料の発泡が良好に行えるといことが発見された。一般に、高い融解強度を保ちながら、このように高い割合で充填材料を使用することはできない。これは、スラッジの繊維含有量が比較的低く、および／または粒子サイズが比較的小さいからであるかもしれない。
【００６９】
一実施形態において、複合材料は、発泡熱可塑性ポリマ中に、３０〜６５％（ｗ／ｗ）の範囲の量の乾燥脱インクスラッジを含む。一実施形態において、複合材料は、発泡熱可塑性ポリマ中に、５５〜６０％（ｗ／ｗ）の範囲の量の乾燥脱インクスラッジを含む。一実施形態において、複合材料は、３５〜７０％（ｗ／ｗ）の範囲の量の熱可塑性ポリマと、３０〜６５％（ｗ／ｗ）の範囲の量の乾燥脱インクスラッジとを含む。複合材料は、４０〜４５％（ｗ／ｗ）の範囲の量の熱可塑性ポリマと、５５〜６０％（ｗ／ｗ）の範囲の量の乾燥脱インクスラッジとを含む。
【００７０】
発泡熱可塑性ポリマを使用する場合、必要な材料は少なくてすむので、材料コストが節約されながら、より軽量の製品を得ることが可能である。
【００７１】
発泡は、一般には、発泡剤を用いて行われる。発泡剤は、ポリマ、プラスチック、および金属などの、硬化または位相転位がある種々の材料における発泡プロセスを介して、セル構造を生成することが可能な物質である。それらは、典型的には、発泡材料が液体状態のときに付与される。マトリックス状のセル構造は、密度を低下させ、断熱性および防音性を高めるが、原ポリマの相対剛性を高める。
【００７２】
発泡剤は、一般に、物理的発泡剤と化学的発泡剤との２種類に分類される。様々なガスおよび揮発性液体が物理的発泡剤として使用される。化学的発泡剤（ＣＦＡ）は、熱分解時にガスを放出する有機または無機化合物であってもよい。ＣＦＡは、中密度〜高密度の発泡体を得るために典型的に使用され、低密度の発泡体を得るために、しばしば物理的発泡剤と同時に使用される。物理的発泡剤の例は、二酸化炭素、窒素ガス、およびペンタン、イソペンタン、シクロペンタンなどの炭化水素を含む。
【００７３】
化学的発泡剤は、たとえばイソシアネートおよび水（ＰＵ用）、アゾ、ヒドラジンおよび他の窒素系材料（熱可塑性およびエラストマ系用）、重炭酸ナトリウム（別名、重曹、熱可塑性発泡体で使用）を含む。ここで、ガス状生成物および他の副産物は、化学反応によって形成され、プロセスまたは反応しているポリマの発熱によって促進される。発泡反応は発泡ガスとして作用する低分子量化合物を形成することを生じるので、追加の発熱がまた放出される。
【００７４】
化学的発泡剤は、熱可塑性ポリマと脱インクスラッジとの混合物に、たとえば混合物の加熱前に、または加熱中に添加されてもよい。
【００７５】
一実施形態は、天然繊維プラスチック複合製品を製造するための方法を提供し、その方法は、熱可塑性ポリマとセルロース繊維および無機物を含む脱インクスラッジとを提供することと、前記材料を混合および発泡させることと、前記混合物を複合製品に成形することとを含む。前記材料を混合した後、混合物は、所望の温度にまで加熱されて熱可塑性ポリマを融解させ、発泡可能でかつ所望の製品に形成可能な融解物を形成する。複合製品を成形した後、熱可塑性ポリマは硬化または冷却されて最終製品を得る。一般に、通常の複合材料のために上述されたものと同一の材料およびプロセス条件は、発泡複合材料を作製するためにも使用されてもよい。
【００７６】
熱可塑性ポリマを融解させるために用いられる温度は、たとえば１５０〜３６０℃の範囲、たとえば１８０〜３６０℃であってもよい。一実施形態において、前記温度は、２００〜３６０℃の範囲である。一実施形態において、前記温度は、２００〜３４０℃の範囲である。一実施形態において、前記温度は、２２０〜３６０℃の範囲である。一実施形態において、前記温度は、２４０〜３６０℃の範囲である。２００℃以上または２２０℃以上などの高温を用いるとき、ポリスチレン、ポリアミド、ポリテトラフルオライド、ポリエチレンテレフタレート（ＰＥＴ）、ポリ（メチルメタクリレート）およびポリカーボネート（ＰＣ）などのポリマが使用されてもよい。これらの材料は高い融点を有するので、得られた製品は、高温にも耐えるであろう。１８０℃以下または１６０℃以下などの低温において、ポリオレフィンがまた使用されてもよい。ポリオレフィンによって、たとえば１００〜１９０℃または１００〜１８０℃の範囲の温度が用いられてもよい。
【００７７】
一実施例において、発泡天然繊維プラスチック複合製品を製造するための方法は、
−  熱可塑性ポリマと、セルロース繊維および無機物を含む脱インクスラッジとを提供することと、
−  前記材料を混合することと、
−  前記混合物を前記熱可塑性ポリマの融点以上に加熱することと、
−  前記混合物を発泡させることと、
−  前記混合物を複合製品に成形することと、
を含む。
【００７８】
一実施例において、発泡天然繊維プラスチック複合製品を製造するための方法は、
−  少なくとも２００℃の融点を有する熱可塑性ポリマと、セルロース繊維および無機物を含む脱インクスラッジを提供することと、
−  前記材料を混合することと、
−  前記混合物を２００〜３６０℃の範囲の温度にまで加熱することと、
−  前記混合物を発泡させることと、
−  前記混合物を複合製品に成形することと、
を含む。
【００７９】
一実施例において、発泡天然繊維プラスチック複合製品を製造するための方法は、
−  少なくとも２２０℃の融点を有する熱可塑性ポリマと、セルロース繊維および無機物を含む脱インクスラッジとを提供することと、
−  前記材料を混合することと、
−  前記混合物を２２０〜３６０℃の範囲の温度にまで加熱することと、
−  前記混合物を発泡させることと、
−  前記混合物を複合製品に成形することと、
を含む。
【００８０】
２層複合製品
脱インクスラッジにおけるインクおよび他の不純物は、最終複合製品の外観に影響を与えてもよい。また、製品の色は、特に屋外使用または保存においてあせてもよい。製品の外観に影響を与えてもよいスラッジの色および組成にばらつきがあってもよい。したがって、不透明被覆層などの被覆層を、脱インクスラッジを含む色付き複合材料に塗布することができる。被覆層は、塗料の層などであってもよく、または異なる複合材料の層であってもよい。被覆層は、第１の層または外側層と呼ばれてもよく、脱インクスラッジを含む他の層は、第２の層、または内側層、もしくは内側複合材料と呼ばれてもよい。
【００８１】
一実施形態は、天然繊維プラスチック複合製品であって、第１の層と第２の層とを含み、第１の層が製品の表面の少なくとも一部を形成する、天然繊維プラスチック複合製品を提供し、その天然繊維プラスチック複合製品において、
−  第１の層は、熱可塑性ポリマとセルロースベースの粒子とを含み、
−  第２の層は、熱可塑性ポリマと、セルロース繊維および無機物を含む脱インクスラッジとを含む。脱インクスラッジは、不純物としてインクをさらに含む。第２の層は、少なくとも１つの熱可塑性ポリマと、セルロース繊維および無機物を含む脱インクスラッジとを含む、ここに記載されたいずれかの複合材料を含んでもよい。一般に、上述したものと同一の材料およびプロセス条件は、第２の層を作製するためにも使用されてもよい。
【００８２】
一実施形態において、熱可塑性ポリマは、ポリエチレンまたはポリプロピレンなどのポリオレフィンを含む。一実施形態において、熱可塑性ポリマは、ポリオレフィンである。
【００８３】
一実施形態において、第２の層は、少なくとも２００℃、たとえば上述のように、少なくとも２２０℃または少なくとも２４０℃の融点を有する熱可塑性ポリマを含む。一実施形態において、熱可塑性ポリマは、ポリアミド、ＰＥＴおよびポリカーボネートから選択される熱可塑性ポリマを含む。
【００８４】
一実施形態において、第２の層は、熱可塑性ポリマが発泡体のものである複合材料である。特に、一実施形態において、第２の層、または第２の層の複合材料は、発泡体のものである。このような場合、製品は軽量であり、第１の層は発泡された第２の層を保護し、こうして機械的強度および耐久性を提供する。得られた製品は、たとえば屋外使用、または内側層を保護することが望まれる他の使用に適している。したがって、一実施形態において、第１の層は発泡されておらず、第２の層は発泡されている。
【００８５】
第１の層は、製品の表面の少なくとも一部を形成する。換言すれば、第１の層は、第２の層を少なくとも部分的に覆う。インクなどの不純物の量は、好ましくは、複合製品の第１の層よりも、製品の第２の層がより多い。第１の層は、第２の層の少なくとも１面、たとえば１、２、３または４面を覆ってもよい。
【００８６】
第１の層が少なくとも部分的に第２の層、すなわち内側層を覆うとき、第２の層は、多量の再生脱インクスラッジを含んでいてもよい。スラッジに存在するインクのために、第２の層の色は暗い。通常、このような複合製品の外表面は明るい色を有することが望まれるので、第２の層はより受容可能な外観を有する材料からなる第１の層で覆われる。
【００８７】
一般に、天然繊維プラスチック複合製品を製造するための方法は、
−  前記製品の第１の層であって、熱可塑性ポリマ材料とセルロースベースの粒子とを含み、前記製品の表面の少なくとも一部を形成する第１の層を形成することと、
−  熱可塑性ポリマとセルロース繊維および無機物を含む脱インクスラッジとを含む、前記製品の第２の層を形成することと、
を含む。
【００８８】
一実施形態は、天然繊維プラスチック複合製品を製造するための方法を提供し、その方法は、
−  前記製品の第１の層であって、熱可塑性ポリマとセルロースベースの粒子とを含む混合物から、前記製品の表面の少なくとも一部を形成する第１の層を形成することと、
−  熱可塑性ポリマとセルロース繊維および無機物を含む脱インクスラッジとを含む混合物から、前記製品の第２の層を形成することと、
を含む。
【００８９】
一実施形態は、前記混合物を前記第２の層に形成する前に、前記第２の層を形成する混合物を発泡させることを含む。このような場合、前記第２の層は、
−  熱可塑性ポリマとセルロース繊維および無機物を含む脱インクスラッジとを提供することと、
−  前記材料を混合することと、
−  前記混合物を前記熱可塑性ポリマの融点以上に加熱することと、
−  前記混合物を発泡させることと、
−  前記混合物を複合製品に成形することと
によって作製されてもよい。
【００９０】
一般に、第１の層は、熱可塑性ポリマとセルロースベースの粒子とを提供することと、前記材料を混合することと、前記混合物を前記熱可塑性ポリマの融点以上に加熱することと、前記混合物を複合製品に成形することとによって作製される。
【００９１】
第１の層および／または第２の層は、積層プロセス、接着プロセス、成形プロセス、押出プロセスまたは溶接プロセスにおいて形成されてもよい。
【００９２】
押出は、一定の断面形状の物体を作製するのに用いられるプロセスである。材料が所望の断面の金型を通って押されまたは引かれる。他の製造プロセスを超えるこのプロセスの２つの主な利点は、非常に複雑な断面を作製することができることと、材料が圧縮応力およびせん断応力だけを受けるので、脆い材料を加工することができることとである。また押出は、優れた表面仕上げを伴う部品を形成する。押出プロセスにおいて、熱可塑性ポリマと充填剤および／または強化材料とは、混合されて押出機に供給され、そこで材料は所望の温度にまで加熱され、金型を通って押されて押出成形品を得る。押出は、連続的（無限に長い材料を理論的に製造）または半連続的（多数の部品を製造）であってもよい。押出プロセスの一例は、押出成形である。
【００９３】
共押出は、複数の押出成形品が冷却前に層構造に融合し溶接するように配置された２以上の開口を有する単一の金型を通って２以上の材料を押出すプロセスである。各材料は、別個の押出機から金型に供給されるが、開口は、各押出機が同じ材料の２以上の薄層を供給するように配置されてもよい。共押出の利点は、積層体の各薄層が、剛性、熱シール性、不浸透性または耐環境性などの所望の特徴的な特性を与えることであるが、すべての特性はいずれの単一の材料では達成できないであろう。
【００９４】
驚くべきことに、第１の層と第２の層とは、共押出プロセスによって有効に形成可能であることが見出された。第２の層における大量の不純物は、２つの層の取付けを妨げたかもしれず、共押出の使用を促進しなかった。第２の層は、リグニンまたは２つの層の取付けを支援し得る他の物質をさらに欠いている。
【００９５】
一実施例において、第１の層および第２の層は、共押出プロセスによって形成される。このプロセスは、２つの層を含む製品を異なる原料で製造するのに有効な方法である。たとえば、原料の流れ特性は、共押出プロセス中、別個に制御されてもよい。共押出を用いることによって、発泡層などの「弱い」第２の層の特性が補償されてもよい。共押出された発泡されていない第１の層は、その高い衝撃強さおよび少量の不純物のために、発泡された第２の層を有する製品に強度を与える。脱インクスラッジを含む第２の層は、共押出によって、外側の第１の層に有効に取付けられてもよい。これは、長期の耐久性を有し、機械的応力を許容する様々な製品を製造することができるという効果を与える。このような製品は、たとえば、屋外で床要素などとして使用されてもよい。共押出は、接着剤または接着テープを積層してまたは用いて適切に取付けることができない、ポリエチレンまたはポリプロピレンなどのポリオレフィンのために特に使用されてもよい。
【００９６】
一実施例において、第１の層および第２の層は、まず、たとえば射出成形プロセスまたは押出プロセスにおいて、別個に形成され、その後、両層は、たとえば積層プロセスにおいて相互に取付けられる。
【００９７】
一実施例において、複合製品の寸法の１つは、前記製品の２つの他の寸法よりも少なくとも１０倍大きい。
【００９８】
一実施形態において、天然繊維プラスチック複合製品は、デッキボードまたはファサードパネルなどの建築要素、もしくは造園要素である。複合製品の例は、手すり、フェンスまたは遮音材を含む。天然繊維プラスチック複合製品は、他の製品の表面を覆うために使用される、カバーストリップなどの製品であってもよい。
【００９９】
以下の参照符号が図面において使用される。
符号の説明
１１  天然繊維プラスチック複合製品（複合製品）
１２  天然繊維プラスチック複合製品の第１の層
１２ａ  第１の層の厚み
１３  天然繊維プラスチック複合製品の第２の層
１３ａ  第２の層の厚み
１４  天然繊維プラスチック複合製品の孔
２１  固定具
２１ｂ  固定具の頭部
２２  固定部材
２３  ベース要素
３１  天然繊維プラスチック複合製品用原料
３２  天然繊維を形成するために構成された装置
【０１００】
天然繊維プラスチック複合製品１１の「第１の層」１２とは、複合製品１１の表面領域の少なくとも一部を形成する層をいう。好ましくは、第１の層１２は、製品１１が使用されるとき、少なくとも部分的に見える。たとえば、建築要素の場合、第１の層１２は、好ましくは、使用時に見える側面の表面を形成する。床の一部を形成するデッキボードの場合、第１の層１２は、好ましくは、デッキボードの少なくとも上面を覆う。
【０１０１】
天然繊維プラスチック複合製品１１の「第２の層」１３とは、第１の層１２によって少なくとも部分的に覆われる層をいう。換言すれば、天然繊維プラスチック複合製品の「第２の層」１３とは、少なくとも部分的に第１の層１２「の下」にある層をいう。第２の層１３は、内側層であってもよい。好ましくは、第２の層１３は、製品１１が使用されるとき、見えない。しかしながら、一実施例において、第２の層は、製品１１が使用されるとき、部分的に見える。
【０１０２】
天然繊維プラスチック複合繊維１１は、２つの層を含んでもよい。また、３以上の層、たとえば３、４、５、６、７、８またはさらに９以上の層を含んでもよい。いくつかの実施例において、製品１１は、２、３または４つの層を含む。一実施例において、第１の層と第２の層との間に少なくとも１つの接着層が存在する。
【０１０３】
「セルロースベースの粒子」とは、セルロースを含有する植物材料に由来してもよいセルロース粒子をいう。該粒子は、粉塵（粉末）の形態であってもよく、好ましくは、少なくとも部分的に繊維の形態である。本願において、少なくとも０．１ｍｍ、より好ましくは、少なくとも０．２ｍｍの長さを有する粒子が繊維粒子または繊維と呼ばれ、上述の大きさよりも小さな粒子が粉末粒子または粉末と呼ばれる。
【０１０４】
天然繊維プラスチック複合材料は、たとえば木材プラスチック複合材料であってもよく、すなわちセルロースベースの粒子が木材に由来する。一実施例において、第１の層のセルロースベースの粒子の少なくとも３０％（ｗ／ｗ）、より好ましくは、少なくとも８０％（ｗ／ｗ）、最も好ましくは、少なくとも９０％（ｗ／ｗ）が、木材ベースの粒子である。木材は、トウヒ、マツ、モミ、カラマツ、ベイマツ、またはアメリカツガなどの針葉樹、もしくはカバノキ、アスペン、ポプラ、ハンノキ、ユーカリまたはアカシアなどの広葉樹、あるいは針葉樹と広葉樹との混合物であってもよい。非木材材料は、農業残渣、草、または、わら、葉、樹皮、種、さや、花、綿の実、トウモロコシ、小麦、エンバク、ライ麦、大麦、コメ、亜麻、大麻、マニラ麻、サイザル麻、ジュート、カラムシ、ケナフ麻、バガス、竹またはアシなどの他の植物性物質であってもよい。セルロースベースの粒子は、未使用であってもよく、再利用されてもよい。
【０１０５】
一実施例において、製品１１の第１の層１２のセルロースベースの粒子は、低リグニン含有量のセルロースベースの粒子を含む。有利には、セルロースベースの粒子は、化学的に処理されたセルロース粒子（すなわちいわゆるリグニンフリーセルロース粒子）を含む。あるいは、セルロースベースの粒子は、粒子のリグニン含有量が元来低い植物材料に由来する。
【０１０６】
再利用原料ならびに不均質な他の原料および／または色付き原料の量は、環境上の理由および／または効率上の理由のために、複合製品１１において増加させる必要があり得る。しかしながら、製造された製品１１の表面の欠陥の量は、前記原料の添加にともなって増加する可能性があり、したがって、複合製品１１の表面の外観および／または強度特性が悪くなり得る。製品１１の表面の少なくとも一部を覆う第１の層を含む新規な複合製品１１のために、従来の製品よりもより多くの量の再生材料および／または色付き材料および／または不均質な材料を、複合製品１１用の原料として使用することができる。したがって、製品１１は、従来の製品よりも、より環境に優しい、および／または経済的であり得る。
【０１０７】
図１ａ〜図１ｅは、第１の層１２と第２の層１３とを含む製品１１のいくつかの例を示す。図１ａ〜図１ｅにおいて、とりわけ、第１の層１２の厚み１２ａと第２の層の厚み１３ａとが図示される。図１ｅは、孔１４を有する複合製品の例を示す。
【０１０８】
第１の層１２は、製品１１の全表面領域に形成されてもよい。この場合、第１の層１２は、第２の層１４を全体的に覆う。あるいは、第２の層１３の一部だけが第１の層１２によって覆われてもよい。
【０１０９】
図１ａおよび図１ｃは、第１の層１２が複合製品１１の１つの表面を覆う例を示す。図１ｂは第１の層１２が複合製品１１の少なくとも４つの表面を、少なくとも部分的に覆う、好ましくは、複合製品１１の全表面領域を覆う例を示す。図１ｄは、第１の層１２が少なくとも３つの表面を、少なくとも部分的に覆う例を示す。図１ｅは、建築用パネルの端面の例を示す。図１ｅに示される建築用パネルは、２つの孔１４を含むが、この孔の数は変更してもよい。好ましくは、複合製品は、１、２、３、４、５または６つの孔１４を有する。他の例において、複合製品は、孔１４を含まない。したがって、製品１１は、中実または中空形状として形成されてもよい。複合製品１１の重量は、孔１４のために、典型的に減少する。
【０１１０】
一実施例において、複合製品の第１の層１２は、複合製品の表面領域の、少なくとも５０％または少なくとも６０％、より好ましくは、少なくとも７０％または少なくとも８０％、最も好ましくは、少なくとも９０％または少なくとも９５％を形成する。最も有利には、複合製品の第１の層１２は、使用時に見える製品１１の表面領域の、少なくとも６０％または少なくとも７０％、より好ましくは、少なくとも８０％または少なくとも９０％、最も好ましくは、少なくとも９５％または少なくとも９９％を形成する
【０１１１】
複合製品１１の第１の層１２の厚み１２ａは、好ましくは、少なくとも０．２ｍｍまたは少なくとも０．３ｍｍ、より好ましくは、少なくとも０．４ｍｍまたは少なくとも０．５ｍｍ、最も好ましくは、少なくとも０．６ｍｍまたは少なくとも０．７ｍｍである。また複合製品１１の第１の層１２の厚み１２ａは、好ましくは、５ｍｍ以下または４ｍｍ、より好ましくは、３ｍｍ以下または２．５ｍｍ、最も好ましくは、２．０ｍｍ以下または１．５ｍｍである。一実施例において、第１の層１２の厚み１２ａは、０．２〜５ｍｍである。複合製品１１の第１の層１２の厚み１２ａは、好ましくは、第１の層の平均厚みとして決定される。製品１１が、製品１１の使用時に見える側部を有する場合、第１の層１２の厚み１２ａは、好ましくは、製品１１のその側部の平均厚みとして決定される。
【０１１２】
第２の層の厚み１３ａは、好ましくは、０．５〜４０ｍｍ、より好ましくは、１〜２０ｍｍ、最も好ましくは、３〜１０ｍｍである。第２の層１３の厚み１３ａは、好ましくは、第２の層の平均厚みとして計算される。
【０１１３】
一実施例において、製品の長さは、製品の厚みの、好ましくは、少なくとも１０倍、より好ましくは、５０倍または１００倍、最も好ましくは、２００倍大きい。また、製品の幅は、製品の厚みの、好ましくは、少なくとも２倍、より好ましくは、少なくとも３倍、最も好ましくは、少なくとも５倍大きい。
【０１１４】
複合製品の第１の層は、セルロースベースの粒子を含む。セルロースベースの粒子のために、第１の層の特性は、改善され得る。一実施例において、製品の第１の層のセルロース粒子の量は、５〜８０％（ｗ／ｗ）の範囲または１０〜７０％（ｗ／ｗ）の範囲、より好ましくは、１５〜６０％（ｗ／ｗ）の範囲または２０〜５０％（ｗ／ｗ）の範囲、最も好ましくは、３０〜４０％（ｗ／ｗ）の範囲である。セルロース粒子は、好ましくは、木材粉塵および／または機械パルプおよび／または化学パルプを含み、そのうち、粉末状または繊維状の化学パルプが好ましくは使用され、繊維状の化学パルプが最も好ましくは使用される。一実施例において、製品の第１の層におけるセルロースベースの粒子の少なくとも６０％（ｗ／ｗ）、好ましくは、少なくとも７０％（ｗ／ｗ）または少なくとも８０％（ｗ／ｗ）、最も好ましくは、少なくとも９０％（ｗ／ｗ）または少なくとも９５％（ｗ／ｗ）が、低リグニン含有量の粒子、すなわち化学的に処理されたセルロース粒子および／または繊維のリグニン含有量が元来低い植物材料である。一実施例において、第１の層におけるセルロースベースの粒子の全量から計算される製品の第１の層におけるリグニンの量は、１５％（ｗ／ｗ）未満または１０％（ｗ／ｗ）未満、より好ましくは、５％（ｗ／ｗ）未満または３％（ｗ／ｗ）未満、最も好ましくは、２％（ｗ／ｗ）未満または１％（ｗ／ｗ）未満である。
【０１１５】
好ましくは、天然繊維プラスチック複合製品の第１の層は、熱可塑性ポリマを含む。熱可塑性ポリマの全量は、第１の層の２０〜８０％（ｗ／ｗ）の範囲、たとえば２０〜６０％（ｗ／ｗ）の範囲にあってもよい。第１の層は、未使用および／または再生された熱可塑性ポリマを含んでもよい。有利には、第１の層は、未使用の熱可塑性ポリマを含む。熱可塑性ポリオレフィンの例は、ポリエチレン、ポリプロピレン、ポリメチルペンテンおよびポリブテン−１を含む。
【０１１６】
一実施形態において、熱可塑性ポリマは、ポリオレフィン、すなわちポリプロピレン（ＰＰ）および／またはポリエチレン（ＰＥ）を含む、またはから成る。ポリオレフィンが使用される場合、複合製品の製造プロセスにおいて低い温度が用いられ得、したがって、セルロースベースの粒子の黒ずみを回避することができる。有利には、第１の層に使用される熱可塑性ポリマの少なくとも６０％（ｗ／ｗ）または少なくとも７０％（ｗ／ｗ）、より好ましくは、少なくとも７５％（ｗ／ｗ）または少なくとも８０％（ｗ／ｗ）、最も好ましくは、少なくとも８５％（ｗ／ｗ）または少なくとも９０％（ｗ／ｗ）がポリオレフィンである。
【０１１７】
一実施例において、熱可塑性ポリマは、ポリラクチド（ＰＬＡ）を含む。この場合、ポリラクチドの全量は、第１の層における熱可塑性ポリマの少なくとも３０％（ｗ／ｗ）または少なくとも４０％（ｗ／ｗ）、たとえば少なくとも５０％（ｗ／ｗ）または少なくとも６０％（ｗ／ｗ）または少なくとも７０％（ｗ／ｗ）または少なくとも８０％（ｗ／ｗ）であってもよい。
【０１１８】
一実施例において、製品の第１の層および／または第２の層は、ポリ塩化ビニル（ＰＶＣ）を含む。この場合、前記層におけるＰＶＣの全量は、有利には、前記層におけるプラスチックポリマの少なくとも１０％（ｗ／ｗ）、たとえば少なくとも３０％（ｗ／ｗ）、たとえば少なくとも５０％（ｗ／ｗ）である。
【０１１９】
第１の層は、無機充填剤を含んでもよい。無機充填剤は、好ましくは、カオリン粘土、珪灰石、重質炭酸カルシウム、沈降炭酸カルシウム、二酸化チタン、滑石、雲母、シリカ、または上記無機充填剤のうちの２、３、４、５または６つから成る混合物を含んでもよい。最も好ましくは、第１の層における無機充填剤は、滑石を含む、またはから成る。
【０１２０】
一実施例において、第１の層は、２０〜８０％（ｗ／ｗ）の熱可塑性ポリマと、５〜８０％（ｗ／ｗ）のセルロースベースの粒子と、０〜２０％（ｗ／ｗ）の無機充填剤とを含み、前記材料の全量が、第１の層の少なくとも９０％（ｗ／ｗ）、たとえば少なくとも９５％（ｗ／ｗ）、たとえば少なくとも９７％（ｗ／ｗ）を構成する。また、第１の層は、たとえば着色剤、紫外線安定剤、架橋剤、発泡剤および／または潤滑剤などの添加剤を含んでもよい。
【０１２１】
少なくともポリオレフィンの場合、複合製品は、架橋剤を含んでもよい。架橋剤は、たとえば無水マレイン酸官能基化ＨＤＰＥ、無水マレイン酸官能基化ＬＤＰＥ、無水マレイン酸変性ポリエチレン（ＭＡＨＰＥ）、無水マレイン酸官能基化ＥＰ共重合体、アクリル酸官能基化ＰＰ、ＨＤＰＥ、ＬＤＰＥ、ＬＬＤＰＥ、およびＥＰ共重合体、スチレン／無水マレイン酸共重合体、ビニルトリアルコキシシラン、またはそれらの組み合わせを含んでもよい。
【０１２２】
第１の層によって少なくとも部分的に覆われる第２の層は、異なる色を有するさらなる再生材料を含んでもよい。第１の層のために、複合製品は、耐候性であり、良好な強度特性を有することができ、たとえ第２の層の原料が時々変化したとしても、製品の表面にいかなる欠陥も存在しない。
【０１２３】
第１の層は、５％（ｗ／ｗ）未満または３％（ｗ／ｗ）未満、より好ましくは、２％（ｗ／ｗ）未満または１％（ｗ／ｗ）未満、最も好ましくは、０．５％（ｗ／ｗ）未満の不純物を含んでもよい。いくつかの実施例において、第１の層は、５％（ｗ／ｗ）未満または３％（ｗ／ｗ）未満、より好ましくは、２％（ｗ／ｗ）未満または１％（ｗ／ｗ）未満、最も好ましくは、０．５％（ｗ／ｗ）未満の、リグニン、印刷インク、シリコーンおよび／または接着剤、またはそれらの組み合わせなどの材料を含む。一実施形態において、第１の層は、５％（ｗ／ｗ）未満または３％（ｗ／ｗ）未満、より好ましくは、２％（ｗ／ｗ）未満または１％（ｗ／ｗ）未満、最も好ましくは、０．５％（ｗ／ｗ）未満の印刷インクを含む。一実施形態において、第１の層は、印刷インクを含有しない。いくつかの実施例において、第１の層は、５％（ｗ／ｗ）未満または３％（ｗ／ｗ）未満、より好ましくは、２％（ｗ／ｗ）未満または１％（ｗ／ｗ）未満、最も好ましくは、０．５％（ｗ／ｗ）未満のリグニンを含む。
【０１２４】
第１の層における少量の不純物、および熱可塑性ポリマおよびセルロース粒子のために、たとえ製品が、製品の第２の層における有意な量の不純物を含んでいたとしても、製品の表面は、良好な外観とともに良好な強度特性を有することができる。
【０１２５】
図２は、構成の一例を示す。図２において、複合製品１１、第１の層１２、第１の層の厚み１２ａ、第２の層１３、製品１１の孔１４、固定具２１、固定具の頭部２１ｂ、固定部材２２およびベース要素２３が示される。
【０１２６】
好ましくは、複合製品１１は、固定部材２２に適合して複合製品１１のベース要素２３への良好な固定を達成する構造を有する。考慮が必要な、使用時における複合製品１１の熱膨張が存在してもよい。
【０１２７】
一実施形態によれば、複合製品は、デッキボードまたはファサードパネルであり、複合製品１１の構造は、固定部材２２、好ましくはウーペーエムコーポレイションによって製造された、いわゆるＴクリップが複合製品１１とともに使用されてもよいものである。固定部材２２は、製造された複合製品を、好ましくはねじまたは爪などの固定具２１とともに固定するために使用されてもよい。固定具２１は、固定部材２２なしで使用されてもよい。一実施例において、複合製品は、固定具２１、たとえばねじまたは爪のために用いられる長孔を含む。長孔のために、複合製品の熱膨張が許容される。別の実施例において、固定は、アルレール締付け固定部材などの、いわゆる支持レール固定部材によって実施される。
【０１２８】
製品１１は、第１の層１２が、製品１１の見える表面を形成するように設置されてもよい。一実施例において、天然繊維プラスチック複合製品が建築物の一部を形成するように固定される。一実施例において、天然繊維プラスチック複合材がテラスの一部を形成するように固定される。
【０１２９】
一実施例において、固定具２１は、頭部２１ｂを含む。この場合、固定具は、たとえばねじまたは爪、好ましくはねじであってもよい。有利には、ねじ２１の頭部２１ｂは、図２に示されるように、製品１１の表面と平行である。有利には、固定具２１は、固定部材２２とともに使用されて複合製品１１をベース要素２３に固定する。固定部材は、たとえばＴ字形状を有してもよい。
【０１３０】
図３は、削減された概略チャートにおいて、例示の実施形態を示す。図３は、天然繊維プラスチック複合製品１１のための原料３１、天然繊維プラスチック複合製品１１を成形するために構成された装置３２、および天然繊維プラスチック複合製品１１を示す。
【０１３１】
本発明に従うシステムは、好ましくは、原料３１を装置３２に供給する少なくとも１つの供給装置を含み、該装置３２は天然繊維プラスチック複合製品１１を成形する。装置は、原料３１を混合するための手段を含んでもよい。装置は、原料を所望の温度まで加熱するための手段と、好ましくは所望の温度を監視し、制御し、維持するための手段を含む。一実施形態において、装置は、材料を混合するための手段と材料を加熱するための手段とを含む。一実施例において、装置３２は押出機である。一実施例において、装置３２は、共押出機である。一実施例において、装置３２は、射出成形装置である。
【０１３２】
第１の層、および第２の層は、好ましくは、押出機を用いた押出プロセスによって形成される。一実施形態において、第１の層、および第２の層は、共押出プロセスによって形成される。これらの場合、製造装置３２は、ホットエクストルーダのような押出機を含む。押出機は、少なくとも１つの押出スクリュを含んでもよい。一実施例において、押出機は、２軸押出機である。一実施例において、押出機は、タンデム押出機であり、たとえば材料は、第１の装置において融解され、第２の装置に移動させられ、ガスが材料に注入される。
【０１３３】
一般例において、ナードル（Nurdles）（小ビーズ、しばしば業界において樹脂と呼ばれる）状の原化合物材料が、最上部に取り付けられたホッパから押出機のバレルに、重力によって供給される。添加物（液体、またはペレット状のいずれか）が、大抵の場合に用いられ、添加物は、ホッパに到着する前に、樹脂に混合されてもよい。材料は、供給口（バレルの背面に近接した開口）を介して入り、スクリュに接触する。回転スクリュ（たとえば毎分１２０回転までの回転を行う）は、プラスチックビーズを、加熱されたバレルに向かって前進させる。粘性加熱、およびその他の影響により、所望の押出温度が、バレルの設定温度に等しくなることは稀である。大抵のプロセスにおいて、加熱プロファイルは、バレルに対して設定され、バレルにおいては、３つ以上の独立ＰＩＤ制御ヒータゾーンが、バレルの温度を（プラスチックが入る）背面から前面に向かって徐々に上昇させる。このことは、プラスチックビーズがバレルを通って押されるにつれて、プラスチックビーズが徐々に融解することを可能にし、ポリマの分解を引き起こす恐れがある、過熱の危険性を低下させる。余分な熱は、バレルの内部で発生する強い圧力、および摩擦を要因とする。
【０１３４】
バレルを通過した後、融解混合物は、金型に入る。金型は、最終製品に、その形状を与えるものであり、融解プラスチックが、円柱形状から製品の形状輪郭に均一に流れるように設計される。最後に、製品は、断面形状を制御する較正ユニットを通過する。較正の間、材料は、真空を利用して、所望の形状に加工される。良好な融解強度のような複合材料の特性は、較正を容易にするとともに、高品質の製品の製造を可能にするであろう。
【０１３５】
その後、製品は、冷却される。このことは、押出成形品を、水槽を介して引き抜くことによって達成されてもよい。しかしながら、プラスチックは、非常に優れた熱絶縁体であるので、急速に冷却することは困難である。
【０１３６】
一実施例において、製品は、射出成形プロセスのような成形プロセス、または積層プロセス、接着プロセス、成形プロセス、もしくは溶接プロセスで製造される。
【０１３７】
実施例において、層は、まず、たとえば成形プロセス、または押出プロセスで、別個に形成され、その後、形成された層が、たとえば積層プロセスで互いに貼り付けられる。換言すると、第１の層、および第２の層は、製品を形成するために、互いに積層されてもよい。この場合、製造装置３２は、積層装置を含む。
【０１３８】
本願明細書に記載される複合製品は、種々の応用において使用されてもよい。「複合製品」はまた、発泡ポリマを含有する製品、ならびに第１の層および第２の層を備えた製品を含む。一実施例において、複合製品は、デッキボード、またはファサードパネルのような建築要素である。デッキボード、またはファサードパネルの場合、製品は、孔を含んでもよく、あるいは孔を有さないいわゆる中実形状であってもよい。
【０１３９】
一実施形態において、製品は、手すり、またはフェンスである。
一実施形態において、製品は、カバーストリップである。
一実施形態において、製品は、遮音材である。
一実施形態において、製品は、柱である。
【０１４０】
一実施形態において、製品は、食器棚またはキッチン用家具などの棚またはキャビネット用枠などの枠、またはキッチン−サニタリ建築用ブロックモジュールである。
一実施形態において、製品は、家具、または家具の一部である。
【０１４１】
最終製品は、５ｍｍ未満、３ｍｍ未満、または約１ｍｍであるような薄い肉厚を有する製品であってもよい。
【０１４２】
一実施形態において、製品は、建築用板材または建築用パネル、壁板材または壁パネル、床板材または床パネル、天井板または天井パネルなどのような、板材またはパネルである。
【０１４３】
一実施形態は、前述の複合製品を含む建築物を提供し、天然繊維プラスチック複合材料は、建築物の一部を形成するために、固定具によって固定される。
【０１４４】
一実施形態は、前述の複合材料製品を含むテラスを提供し、テラスの一部分を形成するために、天然繊維プラスチック複合材料製品は、固定具によって固定される。
【０１４５】
一実施形態は、前述の複合材料製品、固定部材、およびベース要素を含む配置を提供し、複合材料製品は、固定具、およびベース要素によって、ベース要素に固定され、固定具は、頭部を含み、頭部は、製品の表面に平行である。
【０１４６】
一実施形態は、熱可塑性ポリマと、セルロース繊維および無機物を含む乾燥脱インクスラッジとを含んでなる天然繊維プラスチック複合材料製品の、建築要素、手すりもしくはフェンス、カバーストリップ、柱、棚用枠などの枠、または家具もしくは家具の一部などの前述の製品における使用を提供する。「複合製品」はまた、本願明細書に記載されているような、発泡ポリマまたは複合材料を含有する製品、ならびに第１の層、第２の層、およびそれらの組み合わせを含む。
【０１４７】
実施例
脱インクスラッジ複合材料
１９％のセルロース繊維を含有する脱インクスラッジを、ポリオレフィンと混合した。材料を、粒状にして、試験片に射出成形した。特性を、純ＰＰ、純ＰＥ、および滑石を含有する化合物と比較した。
【０１４８】
１０％、２０％、および５０％の量の脱インクスラッジを、ポリプロピレン（ＰＰ）と混合した。１０％、および５０％の量の脱インクスラッジを、ポリエチレン（ＰＥ）と混合した。
【０１４９】
引張強さ、および３点曲げ強さを、ＩＳＯ５２７、およびＩＳＯ１７８に従って測定した。結果を図４に示す。
【０１５０】
衝撃強さを、ＩＳＯ１７９に従って測定した。ノッチ付き、およびノッチなし衝撃強さを試験した。ノッチがない場合、ＰＰ、およびＰＥは、破損しなかった。１０％の滑石が添加された場合にも、同様の結果が得られた。結果を図５に示す。
【０１５１】
工業試験
第２試験は、産業用規模で行った。再生ポリエチレン（ＰＥ）を脱インクスラッジと混合した。使用された処方は、
−  再生ポリエチレン（ＰＥ−ＨＤ）３８％
−  脱インクスラッジ  ５９％
−  架橋剤ＭＡＨＰＥ  ３％
であった。
【０１５２】
材料を混合して押出して中空形状体にした。この中空形状体についての特性を、以下のように測定した。すなわち、ＥＮ３１０、ＥＮ３１７、ＥＮ４７７、ＩＳＯ１１８３、ＥＮ１５３４、ＥＮ４３８−２にそれぞれ従って、３点曲げ、吸水率、衝撃強さ、密度、硬度、耐摩耗性を測定した。結果を表１に示す。図６は、得られた製品を示している。
【０１５３】
【表１】
0005944562.tif 000002
【図１ａ】
0005944562.tif 000003
【図１ｂ】
0005944562.tif 000004
【図１ｃ】
0005944562.tif 000005
【図１ｄ】
0005944562.tif 000006
【図１ｅ】
0005944562.tif 000007
【図２】
0005944562.tif 000008
【図３】
0005944562.tif 000009
【図４】
0005944562.tif 000010
【図５】
0005944562.tif 000011
【図６】
0005944562.tif 000012